"上部表面に少なくとも一つの第1導電素子が設けられている第1基板と、第2基板と、前記第1基板と前記第2基板との間に設けられている少なくとも一つ電気変色層と、前記電気変色層の表面に設けられ、材料は少なくとも一つの有機材料と少なくとも一つの無機材料とを混ぜ、溶剤に溶かせて作る少なくとも一つイオン層とを備えることを特徴とする、電気変色モジュール。前記第1導電素子、前記電気変色層と前記イオン層が複数あるときは、各前記第1導電素子はそれぞれ収容溝を形成し前記電気変色層と前記イオン層を収納することを特徴とする、請求項1記載の電気変色モジュール。前記第1導電素子、前記電気変色層と前記イオン層が複数あるときは、さらに複数のバリアユニットを前記第1導電素子、前記電気変色層および前記イオン層の間に設けられていることを特徴とする、請求項1記載の電気変色モジュール。前記バリアユニットの材料はフォトレジストであることを特徴とする、請求項3記載の電気変色モジュール。前記第1導電素子と前記電気変色層が複数のあるとき、前記第1導電素子は正と負の電圧を交差して提供し、前記電気変色層にそれぞれ前記収容溝を形成され、負の電圧を帯びる前記第1導電素子を収納することを特徴とする、請求項1記載の電気変色モジュール。前記第1導電素子と前記電気変色層が複数のあるとき、前記第1導電素子は正と負の電圧を交差して提供し、前記電気変色層はそれぞれ負の電圧を帯びる前記第1導電素子に設置されることを特徴とする、請求項1記載の電気変色モジュール。前記第1導電素子に対応して、前記第2基板の下部表面に設ける少なくとも一つ第2導電素子をさらに備えることを特徴とする、請求項1記載の電気変色モジュール。前記第1導電素子、前記第2導電素子、前記電気変色層と前記イオン層が複数あるときは、各前記第1導電素子と各前記第2導電素子はそれぞれ収容溝を形成し、前記電気変色層と前記イオン層を収納することを特徴とする、請求項7記載の電気変色モジュール。前記第1導電素子、前記第2導電素子、前記電気変色層と前記イオン層が複数あるときは、さらに複数の前記バリアユニットを前記第1導電素子、前記第2導電素子、前記電気変色層および前記イオン層の間に設けられることを特徴とする、請求項7記載の電気変色モジュール。前記バリアユニットの材料はフォトレジストであることを特徴とする、請求項9記載の電気変色モジュール。前記第1導電素子と前記電気変色層が複数のあるとき、前記第1導電素子は正と負の電圧を交差して提供し、前記第2導電素子は正の電圧を提供する、前記電気変色層にそれぞれ収容溝を形成され、負の電圧を帯びる前記第1導電素子を収納することを特徴とする、請求項7記載の電気変色モジュール。前記第1導電素子と前記電気変色層が複数のあるとき、前記第1導電素子は正と負の電圧を交差して提供し、前記第2導電素子は正の電圧を提供する、前記電気変色層はそれぞれ負の電圧を帯びる前記第1導電素子に設置することを特徴とする、請求項7記載の電気変色モジュール。前記第1基板と前記第2基板の材料はプラスチック、高分子プラスチック、ガラスまたは樹脂、ポリエチレンテレフタレートPolyethyleneTerephthalate,PET、ポリカーボネートPolyCarbonate,PC、ポリエチレンPolyethylene,PE、ポリ塩化ビニルPolyVinlyChloride,PVC、ポリプロピレンPolyPropylene,PP、ポリスチレンPolyStylene,PS、ポリメタクリル酸メチルPolymethylmethacrylate,PMMAより組み合わせるプラスチック重合体のいずれかを選択できることを特徴とする、請求項1記載の電気変色モジュール。前記第1導電素子はインジウム錫酸化物IndiumTinOxideITO、インジウム酸化亜鉛IndiumZincOxideIZO、アルミニウム添加酸化亜鉛al-dopedZnO,AZOおよび酸化アンチモン錫antimonytinoxideATOより組み合わせた不純物ドープ酸化物impurity-dopedoxidesグループのいずれかであることを特徴とする、請求項1記載の電気変色モジュール。前記第1導電素子の材料はカーボンナノチューブcarbonnanotubeまたはポリ-3,4-エチレンジオキシチオフェンPoly-3,4-Ethylenedioxythiophene,PEDOT導電高分子材料であることを特徴とする、請求項1記載の電気変色モジュール。前記電気変色層は有機電気変色材料、無機電気変色材料、遷移金属酸化物または遷移金属酸化物と有機電気変色材料の複合材であることを特徴とする、請求項1記載の電気変色モジュール。前記有機電気変色材料はビピリジルbipyridyls、ビオロゲンviologen、アントラキノンAnthraquinone、テトラチアフルバレンTetrathiafulvaleneまたはピラゾロンpyrazolone酸化還元形化合物とその派生物であることを特徴とする、請求項16記載の電気変色モジュール。前記有機電気変色材料は、ポリアセチレンPolyacetylene、ポリアニリンPolyaniline、ポリピロールPolypyrrole、ポリチオフェンPolythiophene、ポリ-3-アルキルチオフェンPoly-3-alkythiophene、ポリフランPolyfuran、ポリフェニレンPolyphenylene、芳香族ポリアミド/ポリイミドまたはポリフェニレンビニレンPolyphenylenevinylene導電重合物とその派生物であることを特徴とする、請求項16記載の電気変色モジュール。前記有機電気変色材料は高分子金属錯体polymermetalcomplexとその派生物であることを特徴とする、請求項16記載の電気変色モジュール。前記有機電気変色材料は遷移金属とランタン系元素配位子の錯体とその派生物であることを特徴とする、請求項16記載の電気変色モジュール。前記有機電気変色材料は金属フタロシアニンとその派生物であることを特徴とする、請求項16記載の電気変色モジュール。前記有機電気変色材料はフェロセンFerrocene、鉄のチオシアン酸塩[ionIIIthiocyanate]を水溶液に溶かし、ヘキサシアノ鉄酸塩をテトラシアノキノンに溶かし、またはテトラチオン酸塩をシアノメタンに溶かすことを特徴とする、請求項16記載の電気変色モジュール。前記遷移金属酸化物は酸化クロムCr2O3、酸化ニッケルNiOx、酸化鉄IrO2、酸化マンガンMnO2、水酸化ニッケルNiOH2と五酸化タンタルTa2O5より組み合わせる陽極着色anodiccoloration遷移金属酸化物グループのいずれかを選択することを特徴とする、請求項16記載の電気変色モジュール。前記遷移金属酸化物は酸化タングステンWO3、酸化モリブデンMoO3、酸化ニオブNb2O3、酸化チタンTiO2、チタン酸ストロンチウムSrTiO3と五酸化タンタルTa2O5より組み合わせる陰極着色cathodiccoloration遷移金属酸化物グループのいずれかを選択することを特徴とする、請求項16記載の電気変色モジュール。前記遷移金属酸化物は酸化バナジウムV2O2、酸化ロジウムRh2O3と酸化コバルトCoOxより組み合わせる陰/陽極着色cathodic/anodiccoloration遷移金属酸化物グループのいずれかを選択することを特徴とする、請求項16記載の電気変色モジュール。前記遷移金属酸化物はフェロシアン化第二鉄Fe4[FeCN6]3であることを特徴とする、請求項16記載の電気変色モジュール。前記無機電気変色材料はLi、K、Mg、Cr、Cu、BaドープのC60フィルムであることを特徴とする、請求項16記載の電気変色モジュール。前記イオン層の有機材料は酸化還元指示薬RedoxIndicatorまたは酸塩基指示薬acid-baseIndicatorであることを特徴とする、請求項1記載の電気変色モジュール。前記酸化還元指示薬はメチレンブルーMethyleneblue,C16H18ClN3S3H2O、ジクロロフェノールインドフェノールナトリウムDichlorophenolindophenolsodium,C12H6Cl2NNaO2、N-フェニルアントラニル酸C13H11NO2、ジフェニルアミンスルホン酸ナトリウムC12H10NNaO3S、N,N’-ジフェニルベンジジンN,N’-Diphenylbenzidine,C20H20N2またはビオローゲンViologenであることを特徴とする、請求項28記載の電気変色モジュール。前記酸塩基指示薬はバリアミンブルーBジアゾニウム塩VariamineBlueBDiazoniumsalt,C13H12ClN3Oであることを特徴とする、請求項28記載の電気変色モジュール。前記イオン層の無機材料は無機派生物であることを特徴とする、請求項1記載の電気変色モジュール。前記無機派生物は遷移元素の酸化物、硫化物、塩化物または水酸化物であることを特徴とする、請求項31記載の電気変色モジュール。前記遷移元素はスカンジウム亜族IIIB、チタニウム亜族IVB、バナジウム亜族VB、クロム亜族VIB、マンガン亜族VIIB、鉄族VIII、銅亜族IB、亜鉛亜族IIBまたは白金族VIIIであることを特徴とする、請求項32記載の電気変色モジュール。前記無機派生物はハロゲン族VIIA、酸素基VIA、窒素族VA、カーボン族IVA、ホウ素族IIIA、アルカリ土類IIAまたはアルカリ金属族IAであることを特徴とする、請求項31記載の電気変色モジュール。前記イオン層の無機材料は塩化第一鉄FeCl2、塩化第二鉄FeCl3、三塩化チタンTiCl3、四塩化チタンTiCl4、塩化ビスマス、塩化銅または臭化リチウムであることを特徴とする、請求項1記載の電気変色モジュール。前記イオン層の溶剤はジメチルスルホキシド[CH32SO]、炭酸プロピレンC4H6O3、水H2O、γ-ブチロラクトン、アセトニトリル、シアン化エチル、ベンゾニトリル、グルタロニトリル、メチルグルタロニトリル、3,3’-オキシジプロピオニトリル、ヒドロキシプロピオニトリル、ジメチルホルムアミ、N-メチルピロリジンケトン、スルホラン、3-メチルスルホランまたはその混合物を用いるであることを特徴とする、請求項1記載の電気変色モジュール。前記イオン層は一種の非活性導電塩をさらに備えることを特徴とする、請求項1記載の電気変色モジュール。前記非活性導電塩はリチウム、ナトリウムまたはテトラアルキルアミン塩であることを特徴とする、請求項37記載の電気変色モジュール。前記第1導電素子と前記第2導電素子の材料は、インジウム錫酸化物IndiumTinOxideITO、インジウム酸化亜鉛IndiumZincOxideIZO、アルミニウム添加酸化亜鉛Al-dopedZnO,AZOおよび酸化アンチモン錫AntimonyTinOxideATOより組み合わせた不純物ドープ酸化物Impurity-DopedOxidesグループのいずれかであることを特徴とする、請求項7記載の電気変色モジュール。前記第1導電素子と前記第2導電素子の材料はカーボンナノチューブcarbonnanotubeまたはポリ-3,4-エチレンジオキシチオフェンPoly-3,4-Ethylenedioxythiophene,PEDOT導電高分子材料であることを特徴とする、請求項7記載の電気変色モジュール。平面映像と立体映像の表示に用いられる映像表示モジュールと、前記映像表示モジュールの表面に設けられる電気変色モジュール、上部表面に少なくとも一つの第1導電素子が設けられている第1基板と、第2基板と、前記第1基板と前記第2基板との間に設けられる複数の電気変色層と、前記電気変色層の表面に設けられ、材料は少なくとも一つの有機材料と少なくとも一つの無機材料とを混ぜ、溶剤に溶かせて作る少なくとも一つのイオン層とを備えることを特徴とする、立体結像表示装置。前記第1導電素子と前記イオン層が複数あるときは、各前記第1導電素子はそれぞれ収容溝を形成し、前記電気変色層と前記イオン層を収納することを特徴とする、請求項41記載の立体結像表示装置。前記第1導電素子と前記イオン層が複数あるときは、さらに複数の前記バリアユニットを前記第1導電素子、前記電気変色層および前記イオン層の間に設けられていることを特徴とする、請求項41記載の立体結像表示装置。前記バリアユニットの材料はフォトレジストであることを特徴とする、請求項43記載の立体結像表示装置。前記第1導電素子が複数のあるとき、前記第1導電素子が正と負の電圧を交差して提供し、前記電気変色層にそれぞれ前記収容溝を形成され、負の電圧を帯びる前記第1導電素子を収納することを特徴とする、請求項41記載の立体結像表示装置。前記第1導電素子が複数のあるとき、前記第1導電素子が正と負の電圧を交差して提供し、前記電気変色層はそれぞれ負の電圧を帯びる前記第1導電素子に設置することを特徴とする、請求項41記載の立体結像表示装置。前記第1導電素子に対応して、前記第2基板の下部表面に設ける第2導電素子をさらに備えることを特徴とする、請求項41記載の電気変色モジュール。前記第1導電素子、前記第2導電素子と前記イオン層が複数あるときは、各前記第1導電素子と前記第2導電素子はそれぞれ収容溝を形成し、前記電気変色層と前記イオン層を収納することを特徴とする、請求項47記載の立体結像表示装置。前記第1導電素子、前記第2導電素子、前記イオン層が複数あるときは、さらに複数の前記バリアユニットを前記第1導電素子、前記第2導電素子、前記電気変色層および前記イオン層の間に設けられることを特徴とする、請求項47記載の立体結像表示装置。前記バリアユニットの材料はフォトレジストであることを特徴とする、請求項49記載の立体結像表示装置。前記第1導電素子が複数のあるとき、前記第1導電素子が正と負の電圧を交差して提供し、前記電気変色層にそれぞれ前記収容溝を形成され、負の電圧を帯びる前記第1導電素子を収納することを特徴とする、請求項47記載の立体結像表示装置。前記第1導電素子が複数のあるとき、前記第1導電素子は正と負の電圧を交差して提供し、前記電気変色層はそれぞれ負の電圧を帯びる前記第1導電素子に設置することを特徴とする、請求項47記載の立体結像表示装置。前記第1基板と前記第2基板の材料はプラスチック、高分子プラスチック、ガラスまたは樹脂、ポリエチレンテレフタレートPolyethyleneTerephthalate,PET、ポリカーボネートPolyCarbonate,PC、ポリエチレンPolyethylene,PE、ポリ塩化ビニルPolyVinlyChloride,PVC、ポリプロピレンPolyPropylene,PP、ポリスチレンPolyStylene,PS、ポリメタクリル酸メチルPolymethylmethacrylate,PMMAより組み合わせるプラスチック重合体のいずれかを選択できることを特徴とする、請求項41記載の立体結像表示装置。前記第1透明導電素子はインジウム錫酸化物IndiumTinOxideITO、インジウム酸化亜鉛IndiumZincOxideIZO、アルミニウム添加酸化亜鉛al-dopedZnO,AZOおよび酸化アンチモン錫antimonytinoxideATOより組み合わせた不純物ドープ酸化物impurity-dopedoxidesグループのいずれかであることを特徴とする、請求項41記載の立体結像表示装置。前記第1導電素子の材料はカーボンナノチューブcarbonnanotubeまたはポリ-3,4-エチレンジオキシチオフェンPoly-3,4-Ethylenedioxythiophene,PEDOT導電高分子材料であることを特徴とする、請求項41記載の立体結像表示装置。前記電気変色層は有機電気変色材料、無機電気変色材料、遷移金属酸化物または遷移金属酸化物と有機電気変色材料の複合材であることを特徴とする、請求項41記載の立体結像表示装置。前記有機電気変色材料はビピリジルbipyridyls、ビオロゲンviologen、アントラキノンAnthraquinone、テトラチアフルバレンTetrathiafulvaleneまたはピラゾロンpyrazolone酸化還元形化合物とその派生物であることを特徴とする、請求項56記載の立体結像表示装置。前記有機電気変色材料は、ポリアセチレンPolyacetylene、ポリアニリンPolyaniline、ポリピロールPolypyrrole、ポリチオフェンPolythiophene、ポリ-3-アルキルチオフェンPoly-3-alkythiophene、ポリフランPolyfuran、ポリフェニレンPolyphenylene、芳香族ポリアミド/ポリイミドまたはポリフェニレンビニレンPolyphenylenevinylene導電重合物とその派生物であることを特徴とする、請求項56記載の立体結像表示装置。前記有機電気変色材料は高分子金属錯体polymermetalcomplexとその派生物であることを特徴とする、請求項56記載の立体結像表示装置。前記有機電気変色材料は遷移元素とランタン系元素配位子錯体とその派生物であることを特徴とする、請求項56記載の立体結像表示装置。前記有機電気変色材料は金属フタロシアニンとその派生物であることを特徴とする、請求項56記載の立体結像表示装置。前記有機変色材料はフェロセンFerrocene、フェロセンFerrocene、鉄のチオシアン酸塩[ionIIIthiocyanate]を水溶液に溶かし、ヘキサシアノ鉄酸塩をテトラシアノキノンに溶かし、またはテトラチオン酸塩をシアノメタンに溶かすことを特徴とする、請求項56記載の立体結像表示装置。前記遷移金属酸化物は酸化クロムCr2O3、酸化ニッケルNiOx、酸化鉄IrO2、酸化マンガンMnO2、水酸化ニッケルNiOH2と五酸化タンタルTa2O5より組み合わせる陽極着色anodiccoloration遷移金属酸化物グループのいずれかを選択することを特徴とする、請求項56記載の立体結像表示装置。前記遷移金属酸化物は酸化タングステンWO3、酸化モリブデンMoO3、酸化ニオブNb2O3、酸化チタンTiO2、チタン酸ストロンチウムSrTiO3と五酸化タンタルTa2O5より組み合わせる陰極着色cathodiccoloration遷移金属酸化物グループのいずれかを選択することを特徴とする、請求項56記載の立体結像表示装置。前記遷移金属酸化物は酸化バナジウムV2O2、酸化ロジウムRh2O3と酸化コバルトCoOxより組み合わせる陰/陽極着色cathodic/anodiccoloration遷移金属酸化物グループのいずれかを選択することを特徴とする、請求項56記載の立体結像表示装置。前記遷移金属酸化物はフェロシアン化第二鉄Fe4[FeCN6]3であることを特徴とする、請求項56記載の立体結像表示装置。前記無機電気変色材料はLi、K、Mg、Cr、Cu、BaドープのC60フィルムであることを特徴とする、請求項56記載の立体結像表示装置。前記イオン層の有機材料は酸化還元指示薬RedoxIndicatorまたは酸塩基指示薬acid-baseIndicatorであることを特徴とする、請求項41記載の立体結像表示装置。前記酸化還元指示薬はメチレンブルーMethyleneblue,C16H18ClN3S3H2O、ジクロロフェノールインドフェノールナトリウムDichlorophenolindophenolsodium,C12H6Cl2NNaO2、N-フェニルアントラニル酸C13H11NO2、ジフェニルアミンスルホン酸ナトリウムC12H10NNaO3S、N,N’-ジフェニルベンジジンN,N’-Diphenylbenzidine,C20H20N2またはビオローゲンViologenであることを特徴とする、請求項68記載の立体結像表示装置。前記酸塩基指示薬はバリアミンブルーBジアゾニウム塩VariamineBlueBDiazoniumsalt,C13H12ClN3Oであることを特徴とする、請求項68記載の立体結像表示装置。前記イオン層の無機材料は無機派生物であることを特徴とする、請求項41記載の立体結像表示装置。前記無機派生物は遷移元素の酸化物、硫化物、塩化物または水酸化物であることを特徴とする、請求項71記載の立体結像表示装置。前記遷移元素はスカンジウム亜族IIIB、チタニウム亜族IVB、バナジウム亜族VB、クロム亜族VIB、マンガン亜族VIIB、鉄族VIII、銅亜族IB、亜鉛亜族IIBまたは白金族VIIIであることを特徴とする、請求項72記載の立体結像表示装置。前記無機派生物はハロゲン族VIIA、酸素基VIA、窒素族VA、カーボン族IVA、ホウ素族IIIA、アルカリ土類IIAまたはアルカリ金属族IAであることを特徴とする、請求項71記載の立体結像表示装置。前記イオン層の無機材料は塩化第一鉄FeCl2、塩化第二鉄FeCl3、三塩化チタンTiCl3、四塩化チタンTiCl4、塩化ビスマス、塩化銅または臭化リチウムであることを特徴とする、請求項41記載の立体結像表示装置。前記イオン層は一種の非活性導電塩をさらに備えることを特徴とする、請求項41記載の電気変色モジュール。前記非活性導電塩はリチウム、ナトリウムまたはテトラアルキルアミン塩であることを特徴とする、請求項76記載の電気変色モジュール。前記イオン層の溶剤はジメチルスルホキシド[CH32SO]、炭酸プロピレンC4H6O3、水H2O、γ-ブチロラクトン、アセトニトリル、シアン化エチル、ベンゾニトリル、グルタロニトリル、メチルグルタロニトリル、3,3’-オキシジプロピオニトリル、ヒドロキシプロピオニトリル、ジメチルホルムアミ、N-メチルピロリジンケトン、スルホラン、3-メチルスルホランまたはその混合物を用いるであることを特徴とする、請求項41記載の立体結像表示装置。前記第1透明導電素子と前記第2導電素子はインジウム錫酸化物IndiumTinOxideITO、インジウム酸化亜鉛IndiumZincOxideIZO、アルミニウム添加酸化亜鉛al-dopedZnO,AZOおよび酸化アンチモン錫antimonytinoxideATOより組み合わせた不純物ドープ酸化物impurity-dopedoxidesグループのいずれかであることを特徴とする、請求項47記載の立体結像表示装置。前記第1導電素子と前記第2導電素子の材料はカーボンナノチューブcarbonnanotubeまたはポリ-3,4-エチレンジオキシチオフェンPoly-3,4-Ethylenedioxythiophene,PEDOT導電高分子材料であることを特徴とする、請求項47記載の立体結像表示装置。公知技術の電解質層の材料は固体電解質と液体電解質とゲル電解質に大きく分けることができる。しかし、前述の電解質としての材料はイオンを電気変色層に提供する機能しかなく、光学透過度の偏差値を向上するには、図2に示すように、もう一つの電気変色層15を新たに設けなければならない。よって、電気変色モジュール1の厚みが増加し、電気変色モジュール1の更なる応用を困難にしている。一方、通常の立体映像表示技術の原理は両眼の像差Binoculardisparityを利用し、右目と左目それぞれが映像を受信して、脳内にて一つの立体映像に統合される。裸眼立体表示技術の構造はレンチキュラーレンズLenticularと光学バリアBarrierの2種類に大きく分けることができる。さらに、電気変色材料による光学バリアBarrierを実現し、かつ立体像または平面像の切り換え機能を備える立体映像表示装置に関する特許は以下のとおりである。中華民国特許公報第M368088号整合式電気変色2D/3D表示装置特許文献1、中華民国特許公報第M371902号2D平面像/3D立体映像表示画面切り換え可能な表示装置特許文献2、中華民国特許公報第I296723立体映像を表示可能な液晶パネルのカラーフィルタとその製造方法特許文献3、米国特許公報第2006087499号Autostereoscopic3Ddisplaydeviceandfabricationmethodthereof特許文献4などがある。前述した特許文献1~4はすべて電気変色材料を立体映像表示の視差バリア装置として利用されている。そのうち、特許文献1と特許文献2において、共通の欠点は電気変色装置に必要な電解質層が設けられておらず、イオンを電気変色層に提供する電解質層がないため、電気変色装置は酸化または還元の可逆反応を引き起し変色または褪色変化ができない。このため、前述した特許文献1~4は実施不可能である。さらに、視差バリア装置の透明電極層と電気変色材料層ともグリッドパターン構造である。生産の過程では、層ごとに塗布、スパッターリングまたはエッチングを実施した上、各層間には正確に位置合わせをする必要があり、生産プロセスが極めて複雑である。さらに、各積層ともグリッドパターン構造のため、グリッド同士の中間部に中空区域を形成され、全体の光透過、屈折または反射が影響される。一般の2D表示も表示装置の映像品質に影響を与え、色差または輝度不均一の問題を引き起こす。一方、特許文献3は液晶表示装置に埋め込み、カラーフィルタに成形される構造である。前述したすべての特許文献の電気変色層とも公知技術の電気変色材料と、変色機制が使用されており、大きい駆動電圧を要し、材料が欠陥を引き起こし易く、かつ使用寿命が短い等の問題が残されている。よって、本発明は、より広く応用でできて、光学透過値の偏差値を向上でき、かつ電気変色モジュールの厚みが増えない一種の電気変色モジュールを開発することと、その電気変色モジュールを立体映像に応用させることを積極に開示する。本発明は前記した従来の電気変色モジュールの欠点に鑑みてなされたもので、厚みを増やさない前提において、生産プロセスを簡素化できると共に、光学透過度の偏差値を向上する目的を達成できる一種の電気変色モジュールを提供することにある。本発明のひとつの目的は、少なくとも一つの有機材料と少なくとも一つの無機材料を溶剤に溶かせて作られたイオン層を電解質層と補助電気変色層として使用可能な電気変色モジュールを提供する。本発明のもう一つの目的は、一種の高速に変色/褪色でき、ライフサイクルが長く、かつ駆動電圧が小さい電気変色モジュールを提供する。本発明のさらに一つの目的は、一種の電気変色材料が変色した後に、色を深めることのできる電気変色モジュールを提供する。前記目的を達成するため、本発明の電気変色モジュールは、上部表面に少なくとも一つの第1導電素子を設ける第1基板と、第2基板と、第1基板および第2基板との間に設ける少なくとも一つの電気変色層と、電気変色層の表面に設けるイオン層とを含み、前記材料は少なくとも一つの有機材料と少なくとも一つの無機材料を溶剤に溶かせて作るものである。本発明の電気変色モジュールの構造は、さらにいくつかの実施形態を有する。イ、第1導電素子、電気変色層とイオン層が複数あるときは、各第1導電素子はそれぞれ収容溝を形成し電気変色層とイオン層を収納する。ロ、第1導電素子、電気変色層とイオン層が複数あるときは、さらに複数のバリアユニットを当該第1導電素子、当該電気変色層および当該イオン層の間に設けられる。ハ、第1導電素子と電気変色層が複数あるときは、当該第1導電素子より正負の電圧を交差に提供し、当該電気変色層はそれぞれ収容溝を形成され、負の電気を帯びる第1導電素子を格納する。二、第1導電素子と電気変色層が複数あるときは、当該第1導電素子より正負の電圧を交差に提供し、当該電気変色層はそれぞれ負の電気を帯びる第1導電素子に設けられる。第1導電素子より正負の異なる電圧を提供することによって、電気変色層とイオン層を変色/褪色させる。本発明の電気変色モジュールはさらに第2基板の下部表面に設けられる少なくとも一つの第2導電素子を備える。第2導電素子は同じく前述イ、ロ、ハ、二、の構造に設けることができる。詳細を以下のとおり説明する。イ、第1導電素子と、第2電気変色層と、電気変色層とイオン層が複数あるときは、各第1導電素子と各第2導電素子はそれぞれ収容溝を形成し、電気変色層とイオン層を収納する。ロ、第1導電素子と、第2導電素子と、電気変色層とイオン層が複数あるときは、さらに複数のバリアユニットを当該第1導電素子、当該第2導電素子、当該電気変色層および当該イオン層の間に設けられる。ハ、第1導電素子と電気変色層が複数あるときは、当該第1導電素子より正負の電圧を交差に提供し、当該第2導電素子より正の電圧を提供し、当該電気変色層はそれぞれ収容溝を形成され、負の電気を帯びる当該第1導電素子を格納する。二、第1導電素子と電気変色層が複数あるときは、当該第1導電素子より正負の電圧を交差に提供し、当該第2導電素子より正の電圧を提供し、当該電気変色層はそれぞれ負の電気を帯びる当該第1導電素子に設けられる。第1導電素子と第2導電素子に正負の異なる電圧を提供することによって、電気変色層とイオン層の変色/褪色が加速されるとともに、電気変色層とイオン層の変色範囲を制限できる。本発明のまた一つの目的は、一種の前記電気変色モジュールを使用した立体結像表示装置に2D映像と3D映像の切り換え機能を備える表示装置を提供する。前述目的を達成するため、本発明の立体結像表示装置は、平面像と立体映像を表示するための映像表示モジュールと、前記電気変色モジュールとを備える。電気変色モジュールは細部に、複数の電気変色モジュールにそれぞれ光格子を形成させ、表示装置に取り付けるか、または全体として、複数の電気変色層を備えた電気変色モジュールを光格子に仕上げて表示装置に取付け、バリアの機能を持たせることもできる。これにより、本発明の電気変色モジュールと立体結像表示装置は光学透過度の偏差値を向上でき、電気変色モジュールと立体結像表示装置の厚みを増やさない、高速変色/褪色、ライフサイクルが長く、かつ駆動電圧が小さいといった効果を有する。以下図面を参照しながら本発明について詳しく説明する。まず、図3を参照する。図3は本発明の実施例1による電気変色モジュールの概略図である。図示のように、電気変色モジュール2は第1基板21、第2基板22、電気変色層23、およびイオン24を備える。第1基板21の上部表面に少なくとも一つの第1導電素子211が設けられている。電気変色層23は第1基板21と第2基板22との間に設けられている。イオン層24を電気変色層23の表面に設けて、接地させる。材料は少なくとも一つの有機材料と少なくとも一つの無機材料とを溶剤に溶かせて作る。これにより、正の電圧または負の電圧を第1導電素子211に印加し電圧差を形成すると、第1導電素子211は電子を電気変色層23より抜き出しまたは提供し、イオン層24よりイオンを提供することによって、電気変色層23に酸化または還元反応を引き起こさせ、褪色または変色を切り換えることができる。イオン層24自体は少なくとも一つの有機材料と少なくとも一つの無機材料を溶剤に溶かせて仕上げる電気変色材料であり、酸化と還元反応の特性を備えるため、電子を失うまたは獲得すると同時に、酸化または還元反応を引き起し、電気変色層23にしたがって褪色または変色を引き起こされる。このほか、イオン層24の溶液濃度、電位差、溶剤の極性ph値、両極間の距離と誘電率などのパラメータを制御することにより、イオン層24の光学透過度の偏差値を引き上げまたは引き下げすることができる。さらに、本発明の電気変色モジュール2は図4ないし23のように、様々な実施態様ができる。図4を参照する。図4は第1導電素子が複数設けられた本発明の実施例2による電気変色モジュールの概略図である。図示のように、第1導電素子211は複数設けられており、各第1導電素子211より正と負の電圧をそれぞれ印加することによって、電気変色層23とイオン層24の各ブロックの変色/褪色効果と速度を調節し、電気変色モジュール2のさらなる応用に備える。図5は電気変色層が複数設けられた電気変色モジュールの概略図であり、図5を参照して本発明の実施例3を説明する。図示のように、同じくイオン層24を接地し電圧差を形成することによって、第1導電素子211は電子を電気変色層23より抜き出しまたは提供し、イオン層24からの電子提供によって、電気変色層23に酸化または還元反応を引き起こさせ、褪色または変色を切り換える。さらに、光格子として電気変色層23を複数設けることによって、立体結像表示装置に利用できる。図6ないし10は本発明の実施例4に係る第1導電素子と電気変色層が複数設けられた電気変色モジュールの概略図である。図示のように、第1導電素子211と電気変色層23を複数設けることにより、それぞれの需要に応じて、各第1導電素子211に正と負の電圧図9、10に示すを提供し、各位置に対応された電気変色層23とイオン層24を各ブロックの変色/褪色効果と速度を調節し、形成される光格子間の間隔を調節することによって、画像コーディングするためのモアレ画像を形成できるほか、様々な生産プロセスによって、それぞれの設置態様ができる。図11は本発明の実施例5に係る、第1導電素子が複数の収容溝に設けられた電気変色モジュールの概略図であり、図12は図11の電気変色モジュールの立体図である。図示のように、第1導電素子211、電気変色層23とイオン層24とも複数設けられているほか、イオン層24は溶液状態に存在しているため、第1導電素子211をそれぞれ収容溝に形成させ、イオン層24をこぼれさせないように格納しておく。図13は、本発明の実施例6に係る、第1導電素子を複数設けバリアにした電気変色モジュールの概略図であり、図14は、図13の電気変色モジュールの上視図であり、図15は、図13の電気変色モジュールの立体図である。図示のように、本例にあっては、第1導電素子211と、電気変色層23とイオン層24とが複数設けられているほか、イオン層24は溶液状態で存在されているため、第1導電素子211をそれぞれに仕切っておき、イオン層24をこぼれさせないように格納しておく。第1導電素子211はそれぞれ順を追って、正と負の電圧を提供し電圧差を形成した上、電子の抜き出しまたは提供が行われる。図16に基づき本発明の実施例7を説明する。図16は、第1導電素子、電気変色層とイオン層を複数設け、その間にバリアユニットを設けられた電気変色モジュールの概略図である。図示のように、イオン層24は溶液形態のため、イオン層24を複数設けるときは、その間はさらにバリアユニット25を設けそれぞれに仕切っておき、イオン層24をこぼれさせずに格納しておく。バリアユニット25はたとえば、フォトレジストを使用する。本実施例において、同じくイオン層24を接地させ、第1導電素子211より正と負の電圧を提供し電圧差を形成した上、電子の抜き出しまたは提供が行われる。図17に基づき本発明の実施例8について説明する。第1基板21は少なくとも一つの第1導電素子211を設けられ、第1導電素子211は正の電圧のみを提供し、電気変色層23は前述各実施例と異なり複数設けられており、電気変色層23は電極機能を兼ね合わせる。ここでは電気変色層23に負の電圧を印加される。このような実施態様において、電気変色材料自ら導電と変色機能を持つ、たとえばポリアニリンなどの導電高分子を使用しなければならない。本発明の電気変色モジュールはさらに第2基板の下部表面に設けられる少なくとも一つの第2導電素子を備える。第2導電素子はそれぞれ一つのみまたは複数の形態にて、図3乃至図16の電気変色モジュールに設けて、電位差を形成させることができる。よって、これらの各実施例においては、イオン層を接地する必要がない。また他の構造は同じであるため、ここでの説明を省略する。以下に参考的にいくつかの実施態様を説明する。図18に基づき、本発明の実施例9を説明する。図18はさらに第2導電素子を備えた電気変色モジュールの概略図である。図示のように、本発明の電気変色モジュール1はさらに第2基板22の下部表面に設けられる少なくとも一つの第2導電素子221を備える。本実施例において、第2導電素子221は一つのみが設置され、第2導電素子221をもう一つの側面に設けることにより、第1導電素子211と第2導電素子221は電子の提供または抜き出しの速度が加速され、電気変色層23とイオン層24の変色/褪色の速度を引き上げることができる。図19に基づき本発明の実施例10を説明する。図19は、図9の第2基板の下部にさらに第2導電素子を備えた電気変色モジュールの概略図である。図20に基づき本発明の実施例11を説明する。図20は、図10の第2基板の下部にさらに第2導電素子を備えた電気変色モジュールの概略図である。本実施例において、第2導電素子221は一つのみが設置され、第1導電素子211より正と負の電圧を交差して提供し、第2導電素子件221より正の電圧を提供することによって、電子は正電圧の牽引により移動し、電子の活動範囲が制限され、イオン層24の変色/褪色範囲を制限できる。図21に基づき本発明の実施例12を説明する。図21は、第1導電素子と第2導電素子を複数設け、順を追ってバリアにした電気変色モジュールの概略図であり、図22は、図21の電気変色モジュールの上視図であり、図23は、図21の電気変色モジュールの立体図である。図示のように、本例は図13と類似する。図13では第1導電素子211のみをバリアとして使われている。本実施例においては、バリアである第1導電素子211とバリアである第2導電素子221を交差してイオン層24の間に設けて、こぼさせないように仕切っておく。前述した各実施例の概念は、電場を制御することによってイオン層24を仕切っておき、変色による映像のクロストークcrosstalkを避ける。前述した各実施例はインターディジタル形電極Interdigitatedelectrod,IDEである。たとえば、第1導電素子211と第2導電素子221を交差して配列した上、それぞれ正と負の電極を印加すれば、イオン層24が変色するときの位置は有効に第2導電素子221の負極に制限される。前記電気変色モジュール2における第1基板21、第1導電素子211、第2基板22、第2導電素子221、電気変色層23とイオン層24を含み各組成素子の材料は併せて後述する。第1基板21と第2基板22の材料はプラスチック、高分子プラスチック、ガラスまたは樹脂、ポリエチレンテレフタレートPolyethyleneTerephthalate,PET、ポリカーボネートPolyCarbonate,PC、ポリエチレンPolyethylene,PE、ポリ塩化ビニルPolyVinlyChloride,PVC、ポリプロピレンPolyPropylene,PP、ポリスチレンPolyStylene,PS、ポリメタクリル酸メチルPolymethylmethacrylate,PMMAより組み合わせるプラスチック重合体のいずれかを選択できる。第1導電素子211と第2導電素子221の材料はインジウムスズ酸化物IndiumTinOxide,ITO、インジウム酸化亜鉛IndiumZincOxide,IZO、アルミニウム添加酸化亜鉛Al-dopedZnO,AZOと酸化アンチモン錫AntimonyTinOxide,ATOより組み合わせる不純物ドープ酸化物Impurity-DopedOxidesグループのいずれかまたはカーボンナノチューブcarbonnanotube、ポリ-3,4-エチレンジオキシチオフェンPoly-3,4-Ethylenedioxythiophene,PEDOTなどの導電高分子材料を選択できる。電気変色層23は有機電気変色材料、無機電気変色材料、遷移金属酸化物、遷移金属化合物、または遷移金属化合物と有機電気変色材料の複合材から選択し、設置の方法はたとえば、ゾルゲル法sol-gel、真空スパッターリングsputtering法、電気メッキplating法、スクリーン印刷、吹き付け、陽極酸化法Anodizing、光重合法photopolymerization、レーザー蝕刻法、電気泳動法または電気化学合成蒸着などの方法がある。前述した有機電気変色材料はビピリジルbipyridyls、ビオロゲンviologen、アントラキノンAnthraquinone、テトラチアフルバレンTetrathiafulvaleneまたはピラゾロンpyrazolone酸化還元形化合物とその派生物、あるいはポリアセチレンPolyacetylene、ポリアリニンPolyaniline、ポリピロールPolypyrrole、ポリチオフェンPolythiophene、ポリ-3-アルキルチオフェンPoly-3-alkythiophene、ポリフランPolyfuran、ポリフェニレンPolyphenylene、芳香族ポリアミド/ポリイミドまたはポリフェニレンビニレンPolyphenylenevinylene導電重合物とその派生物、もしくはポリ金属錯化合物とその派生物、または遷移金属とランタン系元素の配位子錯化合物とその派生物、もしくは金属フタロシアニンとその派生物、またはフェロセンFerrocene、鉄のチオシアン酸塩[ionIIIthiocyanate]を水溶液に溶かし、ヘキサシアノ鉄酸塩hexacyanoferrateをテトラシアノキノンに溶かし、またはテトラチオン酸塩をシアノメタンに溶かせる。遷移金属化合物は酸化クロムCr2O3、酸化ニッケルNiOx、酸化イリジウムIrO2、酸化マンガンMnO2、水酸化ニッケルNiOH2と五酸化タンタルTa2O5より組み合わせる陽極着色anodiccoloration遷移金属酸化物グループのいずれか、または酸化タングステンWO3、酸化モリブデンMoO3、酸化ニオブNb2O3、酸化チタニウムTiO2、チタン酸ストロンチウムSrTiO3および五酸化タンタルTa2O5より組み合わせる陰極着色cathodiccoloration遷移金属酸化物のいずれかを選択する。または酸化バナジウムV2O2、酸化ロジウムRh2O3及び酸化コバルトCoOxより組み合わせる陰/陽極着色cathodic/anodiccoloration遷移金属酸化物グループのいずれかを選択する。遷移金属化合物はフェロシアン化第二鉄Fe4[FeCN6]3である。無機電気変色材料はLi、K、Mg、Cr、Cu、BaドープのC60フィルムである。イオン層24の有機材料は酸化還元指示薬RedoxIndicatorまたは酸塩基指示薬acid-baseIndicatorである。酸化還元指示薬RedoxIndicatorは一種の酸化還元滴定に使用する指示薬であり、特定の電極電位において、顕著な色変化を引き起こすことができる。通常は、自らが酸化還元性質を有する有機試薬であって、酸化形と還元形には様々な色を有し、金属有機配合物、有機の酸化還元系統の2種類はよく見かけるタイプである。ほとんどの酸化還元指示薬と有機酸化還元系統ともプロトンすなわち、Hを電気化学反応の参与物とされている。この特性により、酸化還元指示薬もpH依存の酸化還元指示薬、pHを依存しない酸化還元指示薬2種類に分けられる。pHを依存しない酸化還元指示薬は、2,2’-ビピリジン錯イオン、5-ニトロフェナントロリン第一鉄錯体、N-フェニルアントラニル酸、1,10-フェナントロリンの鉄II錯体、ブリリアントブルー、パラコート、2,2’-ビピリジン錯イオン、5,6-ジメチルフェナントロリン第一鉄錯体、3,3’-ジメトキシベンジジン、ジフェニルアミンスルホン酸ナトリウム、N,N’ジフェニルベンジジン、ジフェニルアミン、メチルビオローゲンなどがあり、ただし、一部の指示薬に毒性がある。一方、pH依存の酸化還元指示薬は、ジクロロフェノールインドフェノールナトリウム、インジゴナトリウムO-クレゾール、チオニン、メチレンブルー、インジゴテトラスルホン酸、インジゴトリスルホン酸、インジゴカルミン、インジゴスルホン酸、フェノールサフラニンO、サフラニンT、ニュートラルレッドなどがある。酸塩基指示薬acid-baseIndicatorはpH値を測定するための化学試薬であり、弱酸性または弱アルカリ性を帯び、色素が含まれている。溶液に滴定すると、色素は水素イオンまたは水酸化物イオンと結合され、相応の酸性またはアルカリ性に転化し、様々な色が現れる。酸塩基指示薬はそれぞれのpH値の溶液に可逆性の色変化を引き起こされるため、中和分析において、反応の終点が指示されるほか、被試験液体のpH値を測定できる。実験室によく使われている酸塩基指示薬は、フェノールスホンフタイレン、コンゴーレッド、メチルオレンジ、フェノールフタレイン、チモールブルー、リトマス、メチルバイオレット、マラカイトグリーン、p-ジメチルアミノアゾベンゼン、ブロモフェノールブルー、ブロムクレゾールグリーン、メチル赤、ブロモクレゾールパープル、ブロモチモールブルー、チモールフタレインTymolphthalein、アリザリンエローRなどがある。本発明のイオン層の好ましい酸化還元指示薬はメチレンブルーMethyleneblue,C16H18ClN3S3H2O、ジクロロフェノールインドフェノールナトリウムDichlorophenolindophenolsodium,C12H6Cl2NNaO2、N-フェニルアントラニル酸C13H11NO2、ジフェニルアミンスルホン酸ナトリウムC12H10NNaO3S、N,N’-ジフェニルベンジジンN,N’-Diphenylbenzidine,C20H200N2またはメチルビオローゲンMethylViologenである。好ましい酸塩基指示薬は、バリアミンブルーBジアゾニウム塩BVariamineBlueBDiazoniumsalt,C13H12ClN3Oである。イオン層24の無機材料は無機派生物である。無機派生物はハロゲン族VIIA、酸素基VIA、窒素族VA、カーボン族IVA、ホウ素族IIIA、アルカリ土類IIAまたはアルカリ金属族IAあるいは、遷移元素の酸化物、硫化物、塩化物または水酸化物である。遷移元素はスカンジウム亜族IIIB、チタニウム亜族IVB、バナジウム亜族VB、クロム亜族VIB、マンガン亜族VIIB、鉄族VIII、銅亜族IB、亜鉛亜族IIBまたは白金族VIIIである。前述の族種を以下の通り例示する。ハロゲン族VIIA:Solid:I2暗紫色;ICl暗赤色;IBr濃い灰色;IF3黄色;ICl3オレンジ色;I2O5白色;I2O4黄色イオン結晶;I4O9黄色イオン結晶。酸素基VIA:固形Solid:Sレモン色;Se灰色、茶色;Te無色金属光沢;Na2S,NH42S,K2S,BaS白色、可溶性;ZnS白色↓;MnS肌色↓;FeS黒色↓;PbS黒色↓;CdS黄色↓;Sb2S3タンジェリン色↓;SnS茶色↓;HgS黒色沈殿、赤色シン砂;Ag2S黒色↓;CuS黒色↓;Na2S2O3白色;Na2S2O4白色;SeO2白色、揮発しやすい;SeBr2赤色;SeBr4黄色;TeO2白色かねつにより黄色に変わる;H2TeO3白色;TeBr2茶色;TeBr4オレンジ色;TeI4濃い灰色;PoO2低温黄色面心立方、高温赤色四方;SO3無色;SeO3無色湿気により、解離しやすい;TeO3オレンジ色;H6TeO6無色。窒素族VA:固形:アンモニウム塩無色金属;窒化金属白色;N2O3青色低温;N2O5白色;P白色、赤色、黒色;P2O3白色;P2O5白色;PBr3黄色;PI3紅;PCl5無色;P4Sx黄色;P2S3灰黄色;P2S5黄色;H4P2O7無色ガラス状;H3PO2白色;As灰;As2O3白色;As2O5白色;AsI3赤色;As4S4赤色雄黄;As4S6黄色石黄;As2S5レモン色;Sb銀白;SbOH3白色↓;Sb2O3白色テルル白色、顔料;Sb2O5レモン色;SbX3X<>I白色;SbI3赤色;Sb2S3タンジェリン↓;Sb2S5オレンジ色;Bi銀白赤気味;Bi2O3レモン色;Bi2O5赤茶色;BiF3灰白;BiCi3白色;BiBr3黄色;BiI3黒↓;Bi2S3暗褐黒色。カーボン族IVA:固形:C金剛石無色透明;C黒鉛黒金属光沢;Si濃い灰色金属光沢;Ge淡灰白色;Sn銀白色;Pb濃い灰色;SiO2無色透明;H2SiO3無色透明グルー↓;Na2SiF6白色結晶;GeO黒色;GeO2白色;SnO黒色;SnO2白色;SnOH2白色↓;PbO黄色または黄色がかった赤;Pb2O3オレンジ色;Pb3O4赤色;PbO2茶色;CBr4レモン色;CI4ピンク色;GeI2オレンジ色;GeBr2黄色;GeF4白色;GeBr4淡灰白色;GeI4黄色;SnF2白色;SnCl2白色;SnBr2レモン色;SnI2オレンジ色;SnF4白色;SnBr4無色;SnI4赤色;PbF2無色↓;PbCl2白色↓;PbBr2白色;PbI2金色;PbF4無色;GeS赤色;GeS2白色;SnS茶色↓;SnS2金色俗称金粉↓;PbS黒色↓;PbS2赤茶色;PbNO32無色;PbAc23H2O無色結晶;PbSO4白色↓;PbCO3白色↓;PbOH2白色↓;Pb3CO32OH2鉛白色↓;PbCrO4山吹色↓。ホウ素族IIIA:固形:B定形がない茶色粉末;B結晶黒灰;Al銀白色;Ga銀白色液化しやすい;In銀灰色;Tl銀灰色;B2O3ガラス状;H3BO3無色片状;BN白色;Na2B4O710H2O白色結晶;CuBO22青色↓;NiBO22緑↓;NaBO2CoBO22青色↓;NaBO24H2O無色結晶;無水NaBO2黄水晶;Al2O3白色結晶;AlF3無色;AlCl3白色;AlBr3白色;AlI3棕;AlOH3白色↓;Ga2O3白色↓GaOH3白色↓;GaBr3白色;GaI3黄色;In2O3黄色;InBr3白;InI3黄色;TlOH黄色;Tl2O黒色;Tl2O3暗褐黒色;TlCl白色↓;TlBr淡黄色↓;TlI黄色↓銀色に近い;TlBr3黄色;TlI3黒色。アルカリ土類金属IIA:単純物質:銀白色火炎色:Caブリックレッド;Srマゼンタ;Ba緑色。酸化物:すべては白色固体。水酸化物:白色固体BeOH2↓,MgOH2↓。塩:ほとんど無色または白色結晶体;BeCl2淡黄色;BaCrO4黄色↓;CaF2白色↓。アルカリ金属IA:単純物質:銀白色火炎色:Li赤色;Na黄色;K紫色;Rbマゼンタ;Csマゼンタ。酸化物、過酸化物、超酸化物、オゾン化物:Li2O白色;Na2O白色;K2Oレモン色;Rb2O山吹色;Cs2O橙赤色;Na2O2レモン色;KO2オレンジ色;RbO2こげ茶色;CsO2暗黄灰色;KO3シトラスレッド。水酸化物:白色、LiOH白色↓。塩:ほとんどが無色または白色結晶、かつ水に溶けやすい。不溶性塩類↓注記のないものはすべて白色結晶である:LiFLi2CO3Li3PO4LiKFeIO6Na[SbOH6]NaZnUO23Ac96H2O黄緑色;M=K,Rb,CsM3[CoNO26]山吹色;MBPh4MClO4M2PtCl6レモン色;CsAuCl4。銅亜族IB:単純物質:Cuマゼンタまたは暗赤色;Ag銀白色;Au金色。銅化合物:火炎色緑色;CuF赤色;CuCl白色↓;CuBr黄色↓;CuI茶黄色↓;CuCN白色↓;Cu2O暗赤色;Cu2S黒色;CuF2白色;CuCl2茶黄色溶液は黄緑色;CuBr2茶黄色;CuCN2茶黄色;CuO黒色↓;CuS黒色↓;CuSO4無色;CuSO45H2O青色;CuOH2ライトブルー↓;CuOH2CuCO3黒緑色;[CuH2O4]2青緑色;[CuOH4]2青みがかった紫色;[CuNH34]2濃青色;[CuCl4]2黄色;[Cuen2]2濃青紫色;Cu2[FeCN6]赤茶色;アルキン銅赤色↓。銀化合物:AgOH白色常温は分解する;Ag2O黒色;AgOH茶黄色Ag2O混入;プロテイン銀AgNO3を手に滴下する黒色↓;AgF白色;AgCl白色↓;AgBrレモン色↓;AgI黄色↓膠質;Ag2S黒色↓;Ag4[FeCN6]白色↓;Ag3[FeCN6]白色↓;Ag,[AgNH32],[AgS2O32]3,[AgCN2]無色。金化合物:HAuCl43H2O山吹色結晶;KAuCl415H2O無色片状結晶;Au2O3黒色;H[AuNO34]3H2O黄色結晶;AuBr灰黄色↓;AuIレモン色↓。亜鉛亜族IIB:単純物質:すべて銀白色、Hgは水溶液に沈殿して黒色となる。▲シン▼亜鉛化合物:ZnO白▲シン▼亜鉛白顏料↓;ZnI2無色;ZnS白↓;ZnCl2白色晶體溶解度がきわめて大きく、水溶液は酸性;K3Zn3[FeCN6]白;Zn3[FeCN6]2黄褐。カドミウム化合物:CdO茶灰色↓;CdI2黄色;CdS黄色カドミウム黄色顔料↓;HgCl2昇汞白色;HgNH2Cl白色↓;Hg2Cl2甘汞白色↓。水銀化合物:HgO赤色粗粒子または黄色小さい粒子↓;HgI2赤または黄色かすかに溶解;HgS黒または赤色↓;Hg2NIH2O赤色↓;Hg2NO32無色結晶。ZnS蛍光体:Ag青色;Cu黄緑色;Mnオレンジ色。チタニウム亜族IVB:チタニウム化合物:Ti3マゼンタ;[TiOH2O22]2オレンジ色;H2TiO3白色↓;TiO2白色亜鉛華顔料またはピンクルチル↓;NH42TiCl6黄色水晶;[TiH2O6]Cl3紫水晶;[TiH2O5Cl]Cl2H2O緑色水晶;TiCl4無色発煙液体。ジルコニウム、ハフニウム:MO2,MCl4白色バナジウム亜族VB:バナジウム化合物:V2紫色;V3緑色;VO2青色;VOH4黄色;VO43黄色;VO黒色;V2O3濃い灰色;V2S3茶黒色;VO2青色固体;VF4緑色固体;VCl4濃い茶色液体;VBr4マゼンタ液体;V2O5黄色またはブリックレッド;水合V2O5茶赤色;飽和V2O5溶液かすかに溶解レモン色;[VO2O22]3黄色;[VO233赤茶色。凝縮バナジウム酸塩:バナジウム酸素原子数の減少に従い、淡黄色深紅色淡黄色に変色する。ニオブ、タンタル:略。クロム亜族VIB:クロム化合物:Cr2青色、Cr3紫色、Cr2O72橙赤色、CrO42黄色、CrOH4鮮緑色;CrOH3納戸色;Cr2O3緑色、CrO3暗赤針状、[CrOO22]OEt2青色、CrO2Cl2暗赤色液体、Na2Cr2O7,K2CrO7橙赤色、Ag2CrO4ブリックレッド↓;BaCrO4黄色↓;PbCrO4黄色↓。マゼンタCr2SO4318H2O--緑色Cr2SO436H2O--ピンク色Cr2SO43暗緑色[CrH2O4Cl2]Cl--冷却HCl--紫色[CrH2O6]Cl3--エーテルHCl--薄緑色[CrH2O5Cl]Cl2[CrH2O6]3紫色[CrH2O4NH32]3マゼンタ、[CrH2O3NH33]3桃色、[CrH2O2NH34]3橙赤色、[CrNH35H2O]3オレンジ色、[CrNH36]3黄色。モリブデン、タングステン;MoO3白色;茶色MoCl3;緑色MoCl5;MoS3茶色↓;NH43[PMo12O40]6H2O黄色結晶状↓;WO3暗黄色;H2WO4xH2O白色膠質。マンガン亜族VIIB:マンガン化合物:Mn2肉紅;Mn3紫紅;MnO42緑色;MnO4紫色;MnO3鮮緑色;MnOH2白色↓;MnOOH2茶色↓;MnO2黒色↓;硫酸マンガンMnSO4白色結晶体;マンガン塩六水化物MnX26H2O,X=ハロゲンNO3,ClO4ピンク色;MnSnH2O肌色↓;無水MnS濃緑色;MnCO3白色↓;Mn3PO42白色↓;KMnO4マゼンタ;K2MnO4緑色;K2[MnF6]金色結晶体;Mn2O7茶色油状液体。テクネチウム、レニウム:略。鉄族第4周期VIII族:鉄化合物:Fe2淡緑色;[FeH2O6]3ふじ色;[FeOHH2O5]2黄色;FeO42マゼンタ;FeO黒色;Fe2O3暗赤色;FeOH2白色↓;FeOH3赤褐色↓;FeCl3またはFeCl2結晶赤褐色青;無水FeSO4白色;FeSO47H2O緑色;K4[FeCN6]黄血塩黄色結晶;K3[FeCN6]赤血塩赤色結晶;Fe2[FeCN6]フェロシアン化第二鉄↓;Fe[FeCN6]黒色↓;FeC5H52フェロセンオレンジ色結晶;M2Fe6SO44OH12ジャロサイト、M=NH4,Na,K淡黄色結晶;FeCO5黄色液体。コバルト化合物:Co2ピンク色;CoOセージグリーン;Co3O4黒色;CoOH3茶色↓;CoOH2ピンク色↓;CoCN2赤色;K4[CoCN6]紫色結晶;Co2CO8黄色結晶;[CoSCN6]4紫色;塩化コバルト脱水変色:ピンク色CoCl26H2O--325K--マゼンタCoCl22H2O--3l3K--青紫色CoCl2H2O--393K--青色CoCl2。ニッケル化合物:Ni2鮮緑色;[NiNH36]2紫色;NiOH2緑色↓;NiOH3黒色↓;無水NiII塩黄色;Na2[NiCN4]黄色;K2[NiCN4]オレンジ色;NiCO4無色液体。白金系元素第5、第6周期VIII族:Os青灰色の揮発しやすい固体;Pd↓aq黒色;OsO4無色、特殊匂いをする気体;H2PtCl6橙赤色結晶;Na2PtCl6オレンジ色結晶;M2PtCl6M=K,Rb,Cs,NH4黄色↓。イオン層24の好適な無機材料は塩化第一鉄FeCl2、塩化第二鉄FeCl3、三塩化チタンTiCl3、四塩化チタンTiCl4、塩化ビスマス、塩化銅または臭化リチウムを用いる。イオン層24はさらに一種以上の非活性導電塩を含めることができる。導電塩はリチウム、ナトリウムまたはテトラアルキルアミン塩を含めても良い。前述導電塩に適合する陰イオン、特に金属塩の酸化還元の活性、無色の陰イオンは、テトラフルオロホウ酸イオンtetrafluoroborateion、テトラフェニルホウ酸イオンtetraphenylborateion,TPB、ほう酸トリフェニルシアン化イオンtriphenylboratecyanideion、テトラメトキシホウ酸イオンtetramethoxyborateion、過塩素酸イオンperchlorateion、塩化物イオンchlorideion、硝酸イオンnitrateion、硫酸イオンsulfuricion、リン酸イオンphosphateion、メタンスルホン酸イオンmethanesulfonateion、エタンスルホン酸イオンethanesulfonateion、テトラデカンスルホン酸イオンtetradecanesulfonateion、ペンタデカンホン酸イオンpentadecanesulfonateion、フルオロホルムスルホン酸イオンfluoroformsulfonateion、ペルフルオロブタンスルホン酸イオンperfluorobutanesulfonateion、ペルフルオロオクタンスルホン酸イオンperfluorooctanesulfonateion、ベンゼンスルホン酸イオンbenzenesulfonicacidion、クロロベンゼンスルホン酸chlorobenzenesulfonateion、トルエンスルホン酸イオンtoluenesulfonateion、ブチルベンゼンスルホン酸イオンbutylbenzenesulfonateion、第三ブチルスルホン酸イオンtertiarybutylsulfonateion、ドデカベンゼンスルホン酸イオンdodecabenzenesulfonateion、ベンジルトリフルオリドスルホン酸イオンbenzenyltrifluoridesulfonateion、ヘキサフルオロリン酸イオンhexafluorophosphateion、ヘキサフルオロヒ酸塩イオンhexafluoroarsenateion、ヘキサフルオロケイ酸イオンhexafluorosilicateionなどを用いる。イオン層24の溶剤はジメチルスルホキシド[CH32SO]、炭酸プロピレンC4H6O3、水H2O、γ-ブチロラクトン、アセトニトリル、シアン化エチル、ベンゾニトリル、グルタロニトリル、メチルグルタロニトリル、3,3’-オキシジプロピオニトリル、ヒドロキシプロピオニトリル、ジメチルホルムアミ、N-メチルピロリジンケトン、スルホラン、3-メチルスルホランまたはその混合物を用いる。イオン層24を補助変色またはもう一つの変色層であるとき、変色機制はたとえば二塩化鉄FeCl2およびメチレンブルーをジメチルスルホキシドDMSOに溶かせて、相互補完体系の電気変色溶液を形成する。二塩化鉄結晶粒子の色は青色Fe2は青色であるであり、表面酸化によって赤茶色Fe3は淡黄色であるとなり、二塩化鉄を溶剤に溶かすと、酸化を引き起しFe2からFe3へ、溶液は淡黄色になる。第1透明導電素子211より電子を提供され、第1透明導電素子211のメチレンブルー分子は電子を獲得し還元反応を引き起すことにより、メチルブルーが遊離基に変わり、外部の電圧を取り除くと、Fe3とメチルブルー遊離基の電位差が異なるため、電子は自主的に遊離基からFe3へ伝送され、淡黄色Fe3は青色Fe2に還元される。引き続き、イオン層24全体は還元によりイオン価が変化し、淡黄色から青色に変色され、色を深くする効果が達成される。さらに、電気変色溶液の濃度、電位差、溶剤の極性、pH値、両極間の距離および結う電係数の差値調整によって、イオン層24の色表示効果を制御することができる。より良い効果を目指すため、電気変色グリッドの色は黒色、濃い灰色、暗褐色または暗褐色、かつ20以下の光透過率が好ましい実施例である。しかしこのような濃い色合いを実現するため、電圧を高く必要がある。よって、電気変色層23の寿命が低下される。このため、電気変色層23とイオン層24の相互補完変色方式および異なる色にRGBを混合する概念に基づき、駆動電圧を低下させても濃い色の効果を実現できる。前述した黒色、濃い灰色、暗褐色または暗褐色などの濃い色の遮光効果を実現するため、本発明によれば、複数の電気変色層を積層に設置させ、補色方式により達成できる。図24、本発明実施例13に2層の電気変色層を積層された電気変色モジュールの概略図を参照する。電気変色層23の表面はさらにもう一つの電気変色層231を設けられている。たとえば、イオン層24にフェノサイアジンphenothiazine溶液形の電気変色材料を有し、着色態は緑色である。電気変色層23が酸化コバルトCoOxであるとき、着色態は赤色である。電気変色層231がフェロシアン化第二鉄であるとき、着色態は青色または茶色である。緑色、赤色と青色三原色の混合によって遮光効果を実現する。または電気変色層23と電気変色層231はフェロシアン化第二鉄と五酸化バナジウムV2O5より選択し、五酸化バナジウムの着色態は灰色であり、濃紺色と灰色の混合によって遮光効果を実現する。あるいはフェロシアン化第二鉄Fe4[FeCN6]3とFe4[RuCN6]3を選択し、の着色態は紫色であり、青色と紫色の混合によって遮光効果を実現する。図25に基づき本発明の実施例14を説明する。図25は3層の電気変色層が積層された電気変色モジュールの概略図である。本実施例においては、先の実施例13の電気変色層231の表面にさらにもう一つの電気変色層232が設けられている。多層の電気変色材料の色変化を利用して、混色現象を形成し、濃い色の遮光効果を実現する。図26、図27は、実施例13,14にそれぞれ実施例6を結合した設計態様の電気変色モジュールの概略図である。これらの図は例示に過ぎない。電気変色層の多層構造の設計は、前述した各種電気変色モジュールのいずれかの態様を結合して実施することができる。図28に基づき本発明実施例15を説明する。図28は、複数の電気変色モジュールを映像表示モジュールに設けられた立体結像表示装置の概略図である。図示のように、立体結像表示装置は、平面像と立体映像を表示するための映像表示モジュール3と、映像表示モジュール3の表面に設ける複数の電気変色モジュール2とを備える。電気変色モジュール2の構造は、前述各電気変色モジュールの実施例の構造と同じのため、ここでの説明を省略する。立体映像を表示するとき、負の電圧を電気変色モジュール2に印加させ、変色によって光格子として使用され、右目と左目がそれぞれ異なる映像を視聴、視差を形成した上、脳内にて立体映像に融合される。平面像を表示するとき、正の電圧を電気変色モジュール2に印加し褪色させ、光格子を取り消せば良い。または図29に示す方式を使用する。図29に基づき、本発明実施例16を説明する。図29は、図16の電気変色モジュールを映像表示モジュールに設けられた立体結像表示装置の概略図である。図示のように、立体結像表示装置は、平面像と立体映像を表示するための映像表示モジュール3と、映像表示モジュール3の表面に設ける複数の電気変色モジュール2とを備える。電気変色モジュール2の構造は、前述複数の電気変色モジュール23を備える各電気変色モジュールの実施例の構造と同じのため、ここでの説明を省略する。立体映像を表示するとき、負の電圧を電気変色モジュール2に印加させ、各電気変色層23が変色によって光格子として使用され、右目と左目がそれぞれ異なる映像を視聴、視差を形成した上、脳内にて立体映像に融合される。平面像を表示するとき、正の電圧を電気変色モジュール2に印加し電気変色層23を褪色させ、光格子を取り消せば良い。以上に説明したものは、本発明の好ましい実施例であり、本発明の実施範疇に制限を加わるものではない。当技術に熟知するものは、本発明の精神と範疇を逸脱されない、いかなる等効果または簡単変化と修飾とも、本発明の範囲に含まれる。"